(57)【要約】【課題】化粧板の積層構造中に音圧、振動などを吸収できる緩衝層を設け、振動エネルギーを熱エネルギーに変換することができる化粧板を得る。【解決手段】化粧板の積層構造中に制振層を設ける。該制振層を形成する手段として、未含浸コア紙に、ポリマーに低分子化合物を配合した組成物を含浸した樹脂含浸紙を用いたり、樹脂含浸コア紙に、ポリマーに低分子化合物を配合した組成物を塗布した含浸コーテッド紙を用いる。該組成物の配合割合は、該ポリマーの固形分１００重量部に対し、該低分子化合物が５０〜１００重量部とする。【選択図】  図１
2004230618.tif 000002
【特許請求の範囲】
【請求項１】
制振層を含んだことを特徴とする化粧板。
【請求項２】
該制振層が、ポリマー及び低分子化合物が相互作用して制御された大きさ及び針状ないし柱状の形状の結晶として該ポリマー中に分散されたものであることを特徴とする請求項１記載の化粧板。
【請求項３】
該制振層を形成する手段として、未含浸コア紙に、ポリマーに低分子化合物を配合した組成物を含浸した樹脂含浸紙を用いたことを特徴とする請求項１又は２記載の化粧板。
【請求項４】
該制振層を形成する手段として、樹脂含浸コア紙に、ポリマーに低分子化合物を配合した組成物を塗布した含浸コーテッド紙を用いたことことを特徴とする請求項１又は２記載の化粧板。
【請求項５】
該組成物の配合割合が、該ポリマーの固形分１００重量部に対し、該低分子化合物が５０〜１００重量部であることを特徴とする請求項３又は４記載の化粧板。
【発明の詳細な説明】
【０００１】
【産業上の利用分野】
本発明は振動を吸収することができる化粧板に関する。
【０００２】
【特許文献１】実開平６−８７５４４
【特許文献２】特開平５−２９３８４１
【０００３】
【従来の技術】
従来、メラミン樹脂化粧板、ジアリルフタレート樹脂化粧板などの熱硬化性樹脂化粧板が知られ、水平面や垂直面用途に用いられている。
これらに遮音機能を付与する場合、遮音は重量則による鉛シート、硫酸バリウム混練シートなどの張り合わせを、また、制振においてはゲル状或いは低モジュラスなエラストマーシートと組み合わせて機能付与していた。これらは化粧板と一体としたものとすることは難しく施工時に構成することが多かった。
【０００４】
【発明が解決しようとする課題】
しかしながら、遮音・制振・化粧材を兼ね備えたものはなく、また、質量、厚み等で優れたものは無かった。
また従来の一体化されていないものでは厳密な貼り合わせが必要であり、施工時の時間がかかる等の欠点があった。
一体化されたものでは構造体として剥がれ、反り等の欠点を解消することは困難であった。
【０００５】
【課題を解決するための手段】
本発明はかかる状況に鑑み検討されたもので、以下のことを特徴とする発明である。
すなわち請求項１記載の発明は制振層を含んだことを特徴とする化粧板である。
請求項２記載の発明は、該制振層が、ポリマー及び低分子化合物が相互作用して制御された大きさ及び針状ないし柱状の形状の結晶として該ポリマー中に分散されたものであることを特徴とする請求項１記載の化粧板である。
請求項３記載の発明は、該制振層を形成する手段として、未含浸コア紙に、ポリマーに低分子化合物を配合した組成物を含浸した樹脂含浸紙を用いたことを特徴とする請求項１又は２記載の化粧板である。
請求項４記載の発明は、該制振層を形成する手段として、樹脂含浸コア紙に、ポリマーに低分子化合物を配合した組成物を塗布した含浸コーテッド紙を用いたことことを特徴とする請求項１又は２記載の化粧板である。
請求項５記載の発明は、該組成物の配合割合が、該ポリマーの固形分１００重量部に対し、該低分子化合物が５０〜１００重量部であることを特徴とする請求項３又は４記載の化粧板である。
以下、本発明についてより詳細に説明する。
【０００６】
本発明においては化粧板の積層構造中に制振層を含むものであり、この制振層は、ポリマー及び低分子化合物が相互作用して制御された大きさ及び針状ないし柱状の形状の結晶として該ポリマー中に分散されている。
本発明の化粧板は、樹脂含浸コア紙、制振層、樹脂含浸化粧紙及び必要に応じて樹脂含浸表面紙より構成される。樹脂含浸表面紙は化粧層の耐摩耗性を向上させる目的で用いるものである。
制振層は表層以外であれば任意の位置でよいが、樹脂含浸化粧紙に隣接する位置若しくは樹脂含浸コア紙の最下層の少なくとも一方に配するとより制振効果があり好ましい。
【０００７】
前記の制振層を形成する手段としては、熱硬化性樹脂化粧板用として用いるクラフト紙、不織布などの未含浸コア紙に、ポリマーに低分子化合物を配合した組成物を含浸した樹脂含浸紙を用いる方法や、未含浸コア紙に、アミノーホルムアルデヒド樹脂、フェノール樹脂、不飽和ポリエステル樹脂を主な成分とする樹脂液を含浸し、乾燥させた後、ポリマーに低分子化合物を配合した組成物を塗布した樹脂含浸コーテッド紙を用いる方法がある。
【０００８】
ポリマーとしては、所定の分子量を有するものであれば、特に限定されるものではなく、結晶性、非結晶性ポリマー、極性、非極性ポリマー等を挙げることができる。具体的には、ポリオレフィン、例えば、低密度ポリエチレン、高密度ポリエチレン、ポリプロピレン、ポリブテン、ポリイソプレン等、また、ポリスチレンのほか、特に、塩素化ポリオレフィン、フッ素化ポリオレフィンの如きハロゲン化ポリオレフィン、例えば、塩素化ポリエチレン、塩素化ポリプロピレン、フッ素化ポリエチレン、フッ素化ポリプロピレン等、ブチレンゴム、アクリルゴム、ブチルゴム、クロロプレン、ＳＢＲ（スチレンブタジエンラバー）、熱可塑性エラストマー（エチレンプロピレンゴム）、ポリウレタン、アクリレート系樹脂、エポキシ系樹脂、ポリカーボネート系樹脂、ポリエステル系樹脂、ポリエーテル系樹脂、酢酸ビニル系樹脂、エチレン−酢酸ビニル共重合体、エチレン−塩化ビニル共重合体、エチレン−メタアクリレート系共重合体、アクリロニトリル・スチレン共重合体、アクリロニトリル・ブタジェン・スチレン共重合体等の有機ポリマー、フェノール重合体，クレゾール重合体、キシレン重合体、ラクトン重合体、アミノーホルムアルデヒド重合体、ジアリルフタレート重合体、不飽和ポリエステルを挙げることができる。ポリマーについては、含浸性、コート性の観点から、合成樹脂エマルジョンであることが望ましい。
【０００９】
合成樹脂エマルジョンは、その主成分である合成樹脂を乳化重合等の方法により水に乳化、分散させたものであり、具体的には、アクリル酸エステル共重合体、スチレン−アクリル酸エステル共重合体、酢酸ビニル重合体、アクリル−酢酸ビニル共重合体、塩化ビニル重合体、塩化ビニル−アクリル共重合体、塩化ビニリデン重合体、ブタジエン重合体、スチレン−ブタジエン共重合体、アクリロニトリル−ブタジエン共重合体等のエマルジョンが挙げられ、とりわけ、密着性、接着性、制振性の面からは、アクリル酸エステル共重合体、スチレン−アクリル酸エステル共重合体のエマルションが好ましい。
【００１０】
アクリル酸エステル共重合体としては、メチルアクリレート、エチルアクリレート、ｎ−プロピルアクリレート、イソプロピルアクリレート、ｎ−ブチルアクリレート、イソブチルアクリレート、シクロヘキシルアクリレート、２−エチルヘキシルアクリレート、ベンジルアクリレート、テトラシクロドデシルアクリレート、ノルボニルアクリレート等から選択した２種以上を組み合わせた共重合体や、これらとビニルトルエン、アクリロニトリル、メタクリロニトリル、酢酸ビニル等の他の共重合可能なモノマーとの共重合体が挙げられ、好ましくは、エチルアクリレート、ｎ−ブチルアクリレート、イソブチルアクリレート、２−エチルヘキシルアクリレートから選択した２種以上を組み合わせた共重合体である。
【００１１】
スチレン−アクリル酸エステル共重合体としては、スチレンと上記から選択した１種以上のアクリル酸エステルとの共重合体等が挙げられ、好ましくはスチレンと２−エチルヘキシルアクリレートとの共重合体である。
【００１２】
低分子化合物としては、分子量３００００以下でガラス転移点を有するもので、例えば、低分子フェノール化合物を挙げることができる。
【００１３】
低分子フェノール化合物とはアルキル置換基を有するあるいは有さないフェノール化合物類及びその誘導体であり、（但し、水酸基がアルコキシに変性されていても良い。）減衰性付与剤として機能する。
低分子フェノール化合物の具体的例としては、４，４’−チオビス（３−メチル−６−タ−シャリ−ブチルフェノール）；４，４’−チオビス（２−メチル−６−ターシャリブチルフェノール）；４，４’−チオビス（４−メチル−６−エチルフェノール）；４，４’−チオビス（４，６−ジタ−シャリブチルフェノール）；４，４’−メチレンビス（２，６−ジタ−シャリ−ブチルフェノール）；４，４’−エチレンビス（２，６−ジタ−シャリ−ブチルフェノール）；４，４’−プロピリデンビス（２−メチル−６−タ−シャリ−ブチルフェノール）；２，２’−メチレンビス（４−エチル−６−タ−シャリ−ブチルフェノール）；２，２’−メチレンビス（４−メチル−６−タ−シャリ−ブチルフェノール）；４，４’−ブチリデンビス（３−メチル６−タ−シャリ−ブチルフェノール）；４，４’−イソプロピリデンビス（２，６−ジタ−シャリ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，２´メチレンビス（４−メチルフェノール）；１，１´ビス（４−ヒドロキシフェニル）シクロヘキサン；２，２´（４−ヒドロキシ−３−メチルフェニル）プロパン  α，α´（４−ヒドロキシフェニル）−１，４−ジイソプロピルベンゼンおよびポリ−４−ビニルフェノールおよび等を挙げることができる。なかでも、２，２´メチレンビス（４−メチルフェノール）；１，１´ビス（４−ヒドロキシフェニル）シクロヘキサン；２，２´（４−ヒドロキシ−３−メチルフェニル）プロパン  α，α´（４−ヒドロキシフェニル）−１，４−ジイソプロピルベンゼンおよびポリ−４−ビニルフェノールが最大ｔａｎδと通常使用される温度域での性能の観点からが望ましい。
【００１４】
未含浸コア紙、樹脂含浸コア紙に含浸或いは塗布されるポリマーに低分子化合物を配合した組成物の配合割合は、ポリマーの固形分１００重量部に対して、低分子化合物の配合量は、５０〜１００重量部とするのが好ましい。５０重量部未満であると、制振効果に乏しく、１００重量部を超えると、良好な分散体を得ることができず、制振効果が十分でない。
【００１５】
マトリックスを構成するポリマーと低分子化合物とは、静電相互作用、水素結合力、ファンデルワールス力、π−π相互作用などにより相互作用を形成する（機能性超分子の形成ともいう。）低分子化合物は分子量３００００以下でガラス転移温度を有し、該ガラス転移温度以上で融点より１０℃以上低い温度による結晶化処理により制御された大きさと針状ないし柱状の形状に結晶化析出物を生成し、制振性付与剤としての効果を高める。
【００１６】
前記の組成物を含んだ樹脂含浸紙、或いはコーテッド含浸紙を熱硬化性樹脂化粧板を構成するコア層の一部に含ませることにより、高分子系粘弾性層が形成され、振動エネルギーが与えられるとこの粘弾性層が伸縮し、内部摩擦により発熱することにより熱エネルギーとして消費させて振動を減衰することができる。
粘弾層は低温ではガラス状であるが熱せられるとガラス転移温度でゴム状になり、振動の減衰性能は最大になる。更に熱せられると流動状態になり、振動の減衰性能は低下する。
ポリマーのみでは振動の減衰性能がピーク温度時にシャープな最大値を示すが、低分子化合物を混合することにより、ピーク温度時の最大値ピークが増加するとともにピーク温度時以外の領域にも減衰性能が広まり、実用上都合がよい。
【００１７】
樹脂含浸化粧は、樹脂含浸表面紙は化粧板用の化粧紙、表面紙にジアリルフタレート樹脂、不飽和ポリエステル樹脂、アミノーホルムアルデヒド樹脂、或いはこれらの混合物などの熱硬化性樹脂を主な成分とする樹脂液を含浸し、乾燥したものが適用でき、樹脂含浸コア紙は、未含浸コア紙に、アミノーホルムアルデヒド樹脂、フェノール樹脂、不飽和ポリエステル樹脂を主な成分とする樹脂液を含浸し、乾燥させたものが適用できる。
【００１８】
以下、実施例、比較例を挙げて詳細に説明する。
樹脂含浸化粧紙
坪量８０ｇ／ｍ２の無地柄の化粧紙に，メラミン−ホルムアルデヒド樹脂からなる樹脂液を式１で示す含浸率が１００％となるように含浸して樹脂含浸化粧紙（１）を得た。
【式１】
2004230618.tif 000003
含浸コーテッド紙
１９８ｇ／ｍ２のクラフト紙に、フェノール−ホルムアルデヒド樹脂からなる樹脂液を式１で示す含浸率が１００％となるように含浸した後、組成物（Ａ）を塗布量が固形分で５０重量部となるように塗布して含浸コーテッド紙（２）を得た。
組成物（Ａ）
アクリルエマルジョン（固形分５０％）                      １００重量部
２，２´メチレンビス（４−メチルフェノール）                ３５重量部
樹脂含浸コア紙
１９８ｇ／ｍ２のクラフト紙に、フェノール−ホルムアルデヒド樹脂からなる樹脂液を式１で示す含浸率が１００％となるように含浸し、樹脂含浸コア紙（３）を得た。
化粧板
下から順に、含浸コーテッド紙（２）を１枚、樹脂含浸コア紙（３）を３枚、樹脂含浸化粧紙（１）を１枚積層し、温度１４０℃、圧力４０ｋｇ／ｃｍ２、時間８０分で熱圧成形して実施例１の化粧板を得た。
【００１９】
実施例２
実施例１と同様の材料を用いて、下から順に、樹脂含浸コア紙（３）を３枚、含浸コーテッド紙（２）を１枚、樹脂含浸化粧紙（１）を１枚積層し、同様に熱圧成形して実施例２の化粧板を得た。
【００２０】
実施例３
実施例１と同様の材料を用いて、下から順に、含浸コーテッド紙（２）を１枚、樹脂含浸コア紙（３）を２枚、含浸コーテッド紙（２）を１枚、樹脂含浸化粧紙（１）を１枚積層し、同様に熱圧成形して実施例３の化粧板を得た。
【００２１】
実施例４
実施例３において、組成物（Ａ）の代わりに組成物（Ｂ）を用いた以外は同様に実施して、実施例４の化粧板を得た。
組成物（Ｂ）
アクリルエマルジョン（固形分５０％）                      １００重量部
１，１´ビス（４−ヒドロキシフェニル）シクロヘキサン        ３５重量部
【００２２】
実施例５
実施例３において、組成物（Ａ）の代わりに組成物（Ｃ）を用いた以外は同様に実施して、実施例５の化粧板を得た。
組成物（Ｃ）
アクリルエマルジョン（固形分５０％）                      １００重量部
２，２´（４−ヒドロキシ−３−メチルフェニル）プロパン      ３５重量部
【００２３】
実施例６
実施例３において、組成物（Ａ）の代わりに組成物（Ｄ）を用いた以外は同様に実施して、実施例６の化粧板を得た。
2004230618.tif 000004
【００２４】
実施例７
実施例３において、組成物（Ａ）の代わりに組成物（Ｅ）を用いた以外は同様に実施して、実施例７の化粧板を得た。
組成物（Ｅ）
アクリルエマルジョン（固形分５０％）                      １００重量部
ポリ−４−ビニルフェノール                                  ３５重量部
【００２５】
実施例８
実施例３において、組成物（Ａ）の代わりに組成物（Ｆ）を用いた以外は同様に実施して、実施例８の化粧板を得た。
2004230618.tif 000005
【００２６】
実施例９
樹脂含浸化粧紙
坪量８０ｇ／ｍ２の無地柄の化粧紙に，メラミン−ホルムアルデヒド樹脂からなる樹脂液を式１で示す含浸率が１００％となるように含浸して樹脂含浸化粧紙（ａ１）を得た。
【式１】
2004230618.tif 000006
樹脂含浸紙
１９８ｇ／ｍ２のクラフト紙に、組成物（Ａ）を式１で示す含浸率が１００％となるように含浸し、乾燥して樹脂含浸紙（２´）を得た。
樹脂含浸コア紙
１９８ｇ／ｍ２のクラフト紙に、フェノール−ホルムアルデヒド樹脂からなる樹脂液を式１で示す含浸率が１００％となるように含浸し、樹脂含浸コア紙（３）を得た。
化粧板
下から順に、樹脂含浸紙（２´）を１枚、樹脂含浸コア紙（３）を２枚、
樹脂含浸紙（２´）を１枚、樹脂含浸化粧紙（１）を１枚積層し、温度１４０℃、圧力４０ｋｇ／ｃｍ２、時間８０分で熱圧成形して実施例９の化粧板を得た。
【００２７】
比較例１
実施例１において、組成物（Ａ）中に２，２´メチレンビス（４−メチルフェノール）を含ませなかった以外は同様に実施して、比較例１の化粧材を得た。
【００２８】
比較例２
実施例１において、含浸コーテッド紙（２）を用いず、樹脂含浸コア紙（３）を４枚用いた以外は同様に実施して、比較例２の化粧材を得た。
【００２９】
評価結果を表１に示す。
【表１】
2004230618.tif 000007
【００３０】
試験方法は以下のとおりとした。
2004230618.tif 000008
【００３１】
【発明の効果】
本発明の化粧板は、振動や音、あるいは衝撃などのエネルギーを受けて、これを吸収し、熱に変えて、その減衰が行われるため、工場、体育館、鉄道車両など騒音の激しい箇所の壁面、床面などに好適に用いることができる。
【図面の簡単な説明】
【図１】実施例１の化粧板の構成断面図。
【図２】実施例２の化粧板の構成断面図。
【図３】実施例３の化粧板の構成断面図。
【符号の説明】
１    樹脂含浸化粧紙
２    含浸コーテッド紙
３    脂含浸コア紙
５    化粧板
６    化粧板
７    化粧板
【図１】
2004230618.tif 000009
【図２】
2004230618.tif 000010
【図３】
2004230618.tif 000011